(57)【要約】【課題】  耐熱温度や耐薬品性が比較的高い光透過性のポリプロピレン系樹脂組成物からなる光透過性成形品において、光透過性を維持しながら成形品に入射する光を乱反射・散乱させ、照度の不均一さを解消することの出来る光透過性成形品を提供することを課題とする。【解決手段】  ポリプロピレン系樹脂、特定の無機フィラー、酸化防止剤及び光安定剤、ステアリン酸金属石鹸とを含有するポリプロピレン系樹脂組成物において、前記特定の無機フィラーは平均粒径が５μｍ以下の硫酸バリウム、硫化亜鉛、酸化亜鉛、酸化チタンから選ばれる１種以上の無機フィラーであり、ポリプロピレン系樹脂組成物全量に対して０．００３〜１．５質量％含有され、ステアリン酸金属石鹸はステアリン酸マグネシウム、ステアリン酸カルシウム及びステアリン酸亜鉛から選ばれる少なくとも２種を含有することを特徴とするポリプロピレン系樹脂組成物を用いる。【選択図】      図１
2006199914.tif 000002
【特許請求の範囲】
【請求項１】
ポリプロピレン系樹脂（Ａ）、無機フィラー（Ｂ）、酸化防止剤及び光安定剤（Ｃ）、ステアリン酸金属石鹸（Ｄ）とを含有するポリプロピレン系樹脂組成物において、
前記無機フィラー（Ｂ）は平均粒径が５μｍ以下の硫酸バリウム、硫化亜鉛、酸化亜鉛、酸化チタンから選ばれる１種以上の無機フィラーであり、ポリプロピレン系樹脂組成物全量に対して０．００３〜１．５質量％含有され、
前記ステアリン酸金属石鹸（Ｄ）はステアリン酸マグネシウム、ステアリン酸カルシウム及びステアリン酸亜鉛から選ばれる少なくとも２種を含有することを特徴とするポリプロピレン系樹脂組成物。
【請求項２】
前記酸化防止剤がフェノール系酸化防止剤及びリン系酸化防止剤を含有する請求項１に記載のポリプロピレン系樹脂組成物。
【請求項３】
前記光安定剤が、ヒンダードアミン系光安定剤及び／又はベンゾトリアゾール系紫外線吸収剤を含有する請求項１又は請求項２に記載のポリプロピレン系樹脂組成物。
【請求項４】
前記無機フィラー（Ｂ）が、アルミナ、シリカ、多価アルコール又は、ステアリン酸から選ばれる１種以上により表面コートされている請求項１〜３のいずれか１項に記載のポリプロピレン系樹脂組成物。
【請求項５】
請求項1〜４の何れか１項に記載のポリプロピレン系樹脂組成物を用いて得られる光透過性成形品。
【請求項６】
光透過面の表面粗さ（Ｒａ）が１００μｍ未満である請求項５に記載の光透過性成形品。
【発明の詳細な説明】
【技術分野】
【０００１】
本発明は、各種電気機器や各種車両に備えられる照明装置のカバーや光表示板等に用いられる光透過性成形品を得るのに好適なポリプロピレン系樹脂組成物及びそれを用いた光透過性成形品に関するものである。
【背景技術】
【０００２】
従来から、各種電気機器や各種車両に備えられる照明装置等に用いられる光透過性成形品には、（メタ）アクリル系樹脂（ＰＭＭＡ）、アクリロニトリル・スチレン系樹脂（ＡＳ）、ポリカーボネート系樹脂（ＰＣ）、ポリプロピレン系樹脂（ＰＰ）等の成形材料が用いられている。
【０００３】
ＰＭＭＡやＡＳを樹脂成分とする樹脂組成物からなる光透過性成形品は耐熱温度が低く、通常６０℃以下程度の環境でしか連続使用することができなかった。
【０００４】
また、ＰＭＭＡ、ＡＳ、ＰＣを樹脂成分とする樹脂組成物からなる光透過性成形品は耐薬品性が低いという欠点もあった。
【０００５】
一方、ポリプロピレン系樹脂を樹脂成分とする樹脂組成物からなる光透過性成形品は耐熱温度や耐薬品性が比較的高いために、耐熱・耐薬品性が要求される用途、例えば自動車室内の照明用のカバー部品やトランク・ドア等に備えられる照明用のカバー部品に用いられている。
【０００６】
しかしながら、ポリプロピレン系樹脂組成物を用いた光透過性成形品は、光や熱による変色や腐食劣化が生じやすいという問題があった。例えば、９０℃の温度条件で紫外線を６０日間照射すると、成形品の変色が大きく、腐食劣化で形状も保持できない場合があった。この問題に対して各種の方策が採用されているが（例えば、特許文献１、２、３参照）、充分な効果が得られていないのが現状である。
【０００７】
さらに、上記何れの光透過性成形品においても、照明装置等のカバーとして用いる場合には、光源の直下では比較的明るく、その周辺部では暗くなるという照度の不均一さが生じるという問題があった。この問題を解決するために、従来から光透過性成形品の表面に微細なシボ形状や凹凸形状を設けることにより、光を乱反射・散乱させる方法が採用されている。
【特許文献１】特許第２７３０１６５号公報
【特許文献２】特許第２６６１１６４号公報
【特許文献３】特開平８−３１１２７４号公報
【発明の開示】
【発明が解決しようとする課題】
【０００８】
本発明は耐熱温度や耐薬品性が比較的高い光透過性のポリプロピレン系樹脂組成物からなる光透過性成形品において、酸化防止剤及び光安定剤を良分散させることにより光や熱による変色や腐食劣化を抑制し、さらに、特定の無機フィラーを特定の割合で配合することにより光透過性を維持しながら成形品に入射する光を乱反射・散乱させ、照度の不均一さを解消することの出来る光透過性成形品を提供することを課題とする。
【課題を解決するための手段】
【０００９】
本発明のポリプロピレン系樹脂組成物はポリプロピレン系樹脂（Ａ）、無機フィラー（Ｂ）、酸化防止剤及び光安定剤（Ｃ）、ステアリン酸金属石鹸（Ｄ）とを含有するポリプロピレン系樹脂組成物において、前記無機フィラー（Ｂ）は平均粒径が５μｍ以下の硫酸バリウム、硫化亜鉛、酸化亜鉛、酸化チタンから選ばれる１種以上の無機フィラーであり、ポリプロピレン系樹脂組成物全量に対して０．００３〜１．５質量％含有され、前記ステアリン酸金属石鹸（Ｄ）はステアリン酸マグネシウム、ステアリン酸カルシウム及びステアリン酸亜鉛から選ばれる少なくとも２種を含有することを特徴とするものである（請求項１）。
【００１０】
また、前記酸化防止剤はフェノール系酸化防止剤及びリン系酸化防止剤を含有することが好ましい（請求項２）。
【００１１】
また、前記光安定剤が、ヒンダードアミン系光安定剤及び／又はベンゾトリアゾール系紫外線吸収剤を含有することが好ましい（請求項３）。
【００１２】
また、前記無機フィラーが、アルミナ、シリカ、多価アルコール又は、ステアリン酸から選ばれる１種以上により表面コートされていることが好ましい（請求項４）。
【００１３】
また、前記ポリプロピレン系樹脂組成物を用いて得られる光透過性成形品である（請求項５）。
【００１４】
また、光透過面の表面粗さ（Ｒａ）が１００μｍ未満である光透過性成形品である（請求項６）。
【発明の効果】
【００１５】
本発明のポリプロピレン系樹脂組成物はポリプロピレン系樹脂、平均粒径が５μｍ以下の硫酸バリウム、硫化亜鉛、酸化亜鉛、酸化チタンから選ばれる１種以上の無機フィラー、酸化防止剤及び光安定剤、ステアリン酸金属石鹸とを含有するポリプロピレン系樹脂組成物において、前記無機フィラーを０．００３〜１．５質量％含有し、前記ステアリン酸金属石鹸がステアリン酸マグネシウム、ステアリン酸カルシウム及びステアリン酸亜鉛から選ばれる少なくとも２種を含有することを特徴とするものであり、前記無機フィラーを特定の割合で配合することにより光透過性を維持しながら成形品に入射する光を乱反射・散乱させ、照度の不均一さを解消することが出来、また、前記ステアリン酸金属石鹸を２種以上併用することにより、前記無機フィラー、酸化防止剤及び光安定剤を良分散させることが出来る（請求項１）。
【００１６】
また、前記酸化防止剤がフェノール系酸化防止剤及びリン系酸化防止剤を含有するために、酸化による腐食劣化を効率よく抑制することができる（請求項２）。
【００１７】
また、前記光安定剤が、ヒンダードアミン系光安定剤及び／又はベンゾトリアゾール系紫外線吸収剤を含有するために、光や熱による変色を効率よく抑制することができる（請求項３）。
【００１８】
また、前記無機フィラーが、アルミナ、シリカ、多価アルコール又は、ステアリン酸から選ばれる１種以上により表面コートされている場合には、無機フィラーからのナトリウムイオンの析出や無機フィラーの光触媒としての作用を抑えることができ、成形品の光や熱による変色や腐食劣化をより少なくすることができる（請求項４）。
【００１９】
また、前記ポリプロピレン系樹脂組成物を用いて得られる光透過性成形品は光透過性を維持しながら成形品に入射する光を乱反射・散乱させ、照度の不均一さを解消することの出来る各種電気機器や各種車両に備えられる照明装置等に好適に用いられる光透過性成形品である（請求項５）。
【００２０】
また、前記ポリプロピレン系樹脂組成物を用いて得られる光透過性成形品においては、光透過面の表面粗さ（Ｒａ）が１００μｍ未満であっても、成形品に入射する光を乱反射・散乱させ、照度の不均一さを解消することができ、金型に特殊なシボ加工や凹凸形状を施さなくとも照度を均一化する光透過性成形品を得ることが出来る（請求項６）。
【発明を実施するための最良の形態】
【００２１】
本発明のポリプロピレン系樹脂組成物はポリプロピレン系樹脂（Ａ）、無機フィラー（Ｂ）、酸化防止剤及び光安定剤（Ｃ）、ステアリン酸金属石鹸（Ｄ）とを含有するポリプロピレン系樹脂組成物において、前記無機フィラー（Ｂ）は平均粒径が５μｍ以下の硫酸バリウム、硫化亜鉛、酸化亜鉛、酸化チタンから選ばれる１種以上の無機フィラーであり、ポリプロピレン系樹脂組成物全量に対して０．００３〜１．５質量％含有され、前記ステアリン酸金属石鹸（Ｄ）はステアリン酸マグネシウム、ステアリン酸カルシウム及びステアリン酸亜鉛から選ばれる少なくとも２種を含有することを特徴とするものである。
【００２２】
前記ポリプロピレン系樹脂（Ａ）とは、プロピレンを主成分とする単量体を重合してなる樹脂であり、プロピレンの単独重合体の他、エチレンを少量共重合させたエチレン共重合体等、公知の光透過性のポリプロピレン系樹脂が用いられる。なお、ポリプロピレン系樹脂（Ａ）は１種類のみを単独で用いても、また、溶融粘度が異なるものや共重合成分が異なるものを２種以上を組合わせて用いてもよい。
【００２３】
また、本発明における無機フィラー（Ｂ）は平均粒径が５μｍ以下の硫酸バリウム、硫化亜鉛、酸化亜鉛、酸化チタンから選ばれるものである。前記無機フィラーを用いることによりポリプロピレン系樹脂（Ａ）の光透過性を維持したまま、成形品に入射した可視光を乱反射・拡散させるために、照明器具等のカバーとして用いる場合にカバーである光透過性成形品表面にシボ形状や凹凸形状等の乱反射させるための形状を設けなくても良好な光拡散性を得ることが出来る。前記無機フィラーの中では、とくに、硫酸バリウムが好ましい。なお、前記無機フィラーは単独で用いても、２種以上を組合わせて用いてもよい。
【００２４】
無機フィラー（Ｂ）の平均粒径としては５μｍ以下である。前記平均粒径が５μｍを超えると、成形品に入射した可視光の透過性が低下するおそれがあり、さらに分散性が低下して均一に混合することができなくなるおそれがある。また、平均粒径の下限は０．２μｍ程度であり、０．２μｍ未満の場合には粒子に凝集等が生じて均一微分散させることが出来ず、成形品に入射した可視光の透過性を維持しながら乱反射・拡散させることが困難になるおそれがある。
【００２５】
なお、無機フィラーとして、例えば、タルクのような凝集性の高いフィラーを用いた場合には半透明のような薄い色の成形品を形成することができず、また、分散性が低くて凝集物が発生し易いために、無機フィラーとして用いることは好ましくない。
【００２６】
無機フィラー（Ｂ）としては、さらに、アルミナ・シリカコートなどの無機系コート処理、多価アルコールコートやステアリン酸コートなどの有機系コート処理により、その表面がコーティングされたものを用いることが好ましい。表面コートされた無機フィラーを用いることにより、無機フィラーに含まれるイオンや金属成分等のポリプロピレン樹脂中への溶出、具体的には、例えば、硫酸バリウムである場合においてはポリプロピレン樹脂中へのナトリウムイオンの溶出等を抑制し、変色・劣化の促進を抑制することができる。また、無機フィラーが硫化亜鉛、酸化亜鉛、酸化チタンの場合においては無機フィラーの光触媒的作用を抑制し、ポリプロピレンの変色や劣化を抑制することができる。
【００２７】
本発明のポリプロピレン系樹脂組成物においては、無機フィラー（Ｂ）の配合割合はポリプロピレン系樹脂組成物の全量に対して０．００３〜１．５質量％である。
【００２８】
前記配合割合が０．００３質量％未満の場合には成形品に入射した可視光を充分に乱反射・拡散させることが困難になり、１．５質量％を超える場合には入射した可視光の透過性を充分に維持することが困難になり、また、無機フィラーの配合割合が多すぎると、イオンの溶出や光触媒効果等によりポリプロピレン樹脂の変色・劣化が生じやすくなる傾向がある。
【００２９】
なお、本発明のポリプロピレン系樹脂組成物から得られる光透過性成形品の透光性は無機フィラー（Ｂ）の種類や平均粒径及び配合量によって適宜調整することができる。例えば、硫酸バリウムを用いる場合には、ポリプロピレン系樹脂組成物の全量に対して０．１〜１．５質量％配合することが好ましく、硫化亜鉛や酸化亜鉛を用いる場合には、その配合割合を０．００５〜０．１２０質量％にすることが好ましく、さらに、酸化チタンを用いる場合には、その配合割合を０．００３〜０．１質量％にすることが、ポリプロピレン樹脂の変色・劣化が小さく、所定の光透過率を確保することができる点から好ましい。
【００３０】
本発明において用いられる酸化防止剤としては、特に限定されないが、フェノール系酸化防止剤及びリン系酸化防止剤を含有することがポリプロピレン樹脂の酸化を抑制し、さらに、同時に配合されるその他の成分、例えばヒンダードアミン系光安定剤やベンゾトリアゾール系紫外線吸収剤等の酸化劣化をも抑制する点から好ましい。
【００３１】
フェノール系酸化防止剤としては、例えば、２，６−ジ−ｔ−ブチルフェノール骨格を有する両ヒンダード型のもの（具体的には、日本チバガイギー（株）製のイルガノックス１０１０やイルガノックス１０７６など）や２，６−ジ−ｔ−ブチルフェノール骨格を有する片ヒンダード型のもの（具体的には、日本チバガイギー（株）製のイルガノックス２４５や住友化学工業（株）製のスミライザーＧＡ８０など）を挙げることができる。これらは単独で用いても、２種以上を組合わせて用いてもよい。
【００３２】
リン系酸化防止剤としては、例えば、サイクリックネオペンタンテトライルビス（２，６−ジ−ｔ−ブチル−４−メチルフェイニル）フォスファイトを成分とする旭電化工業（株）製のアデカスタブＰＥＰ−３６や２，２'メチレンビス（４，６−ジ−ブチルフェニル）オクチルホスファイトを成分とする旭電化工業（株）製のＨＰ−１０等を挙げることができる。これらは単独で用いても、２種以上を組合わせて用いてもよい。
【００３３】
本発明のポリプロピレン系樹脂組成物においては、酸化防止剤の配合割合はポリプロピレン系樹脂組成物の全量に対して０．２〜０．５質量％にするのが好ましい。酸化防止剤の配合割合が０．２質量％より少ないと、透明性成形品の変色や腐食劣化を充分に抑制することができないことがあり、多く配合しても更なる効果の向上は得られず、かえって経済的に不利になる恐れがある。
【００３４】
本発明において用いられる光安定剤しては、特に限定されないが、ヒンダードアミン系光安定剤及び／又はベンゾトリアゾール系紫外線吸収剤がポリプロピレン樹脂の光劣化を効果的に抑制する点から好ましい。
【００３５】
ヒンダードアミン系光安定剤としては、低分子型のもの（例えば、ビス（２，２，６，
６−テトラメチル−４−ピペリジル）セバケートを成分とする三共化成工業（株）製のサノールＬＳ−７７０）やオリゴマー型のもの（日本チバガイギー（株）製のチヌビン９２２、サイテック社製のサイヤソープ３３４６）、共同薬品（株）製のキュマソープ９４４「バイオソープ０４」などを挙げることができる。これらは単独で用いても、２種以上を組合わせて用いてもよい。
【００３６】
ベンゾトリアゾール系紫外線吸収剤を配合することが好ましい。ベンゾトリアゾール系紫外線吸収剤としては、例えば、２−（３，５−ジ−ｔ−ブチル−２−ヒドロキシフェニル）−５−クロロベンゾトリアゾールや２−（３，５−ジ−ｔ−アミル−２−ヒドロキシフェニル）ベンゾトリアゾールなどの各種のものを用いることができるが、具体的な商品名としては、低分子型のもの（旭電化工業（株）製のＬＡ３６、日本チバガイギー（株）製のチヌビン３２６、共同薬品（株）製のバイオソープ５９１、日本チバガイギー（株）製のチヌビン３２８など）や高分子型のもの（旭電化工業（株）製のＬＡ３１、日本チバガイギー（株）製のチヌビン２３４など）を挙げることができる。これらは単独で用いても、２種以上を組合わせて用いてもよい。
【００３７】
本発明のポリプロピレン系樹脂組成物において、光安定剤の配合割合はポリプロピレン系樹脂組成物の全量に対して０．１〜１．０質量％にするのが好ましい。光安定剤の配合割合が０．１質量％より少ないと、光透過性成形品の光による変色や劣化を充分に抑制できず、多く配合しても更なる効果の向上は得られず、かえって経済的に不利になる恐れがある。
【００３８】
本発明においてはさらに、無機フィラー（Ｂ）、酸化防止剤及び光安定剤（Ｃ）のポリプロピレン系樹脂（Ａ）中での分散性を高めるために、ステアリン酸マグネシウム、ステアリン酸カルシウム及びステアリン酸亜鉛から選ばれる少なくとも２種を含有するステアリン酸金属石鹸（Ｄ）を含有する。
【００３９】
これらの成分は無機フィラー（Ｂ）及び酸化防止剤及び光安定剤（Ｃ）のポリオレフィン中での分散性を高める成分である。
【００４０】
また、ステアリン酸金属石鹸の組合せとしては、ステアリン酸マグネシウムとステアリン酸カルシウムと併用することが、特に、無機フィラー（Ｂ）の分散性をより高めることで光透過性を高める点から好ましい。また、さらにステアリン酸亜鉛を併用すると無機フィラー（Ｂ）、酸化防止剤及び光安定剤（Ｃ）のポリプロピレン系樹脂（Ａ）中での分散性をより高めることができるものである。
【００４１】
すなわち、例えば、無機フィラー（Ｂ）においては、ポリプロピレン系樹脂組成物全量に対して０．００３〜１．５質量％の添加により、得られる光透過性成形品は光透過性を充分維持しながら成形品に入射する光を乱反射・散乱させ、照度の不均一さを解消することが出来る。また、酸化防止剤及び光安定剤（Ｃ）においては、その良分散性のために光や熱による変色・劣化を効果的に抑制し、耐光性等に優れる光透過性成形品を得ることができるものである。
【００４２】
ステアリン酸金属石鹸（Ｄ）の配合割合はポリプロピレン系樹脂組成物の全量に対して０．０１〜０．３質量％にするのが好ましい。前記割合が０．０１質量％より少ないと、前記各種成分を光透過性成形品中に充分に均一分散させることが出来ず、上記効果が充分に得られない傾向があり、多く配合しても更なる効果の向上は得られず、かえって経済的に不利になる恐れがある。
【００４３】
また、本発明ではステアリン酸金属石鹸として複数種のステアリン酸金属石鹸を併用するが、各ステアリン酸金属石鹸の配合割合は任意であって、例えば、等量ずつ配合することができる。
【００４４】
そして、本発明のポリプロピレン系樹脂組成物は、上記各種成分を配合し、これをミキサーやブレンダー等で均一に混合し、さらに二軸又は単軸押出混練機等で加熱混練し、ペレット化等により造粒すること等により得られる。
【００４５】
前記得られたポリプロピレン系樹脂組成物は、公知の樹脂成形方法、具体的には、例えば射出成形法や、圧縮成形法、押出成形法等により所望の形状に成形され、光透過性成形品が得られる。なお、成形条件は各種成形法に応じて適宜所望の形状が得られるような条件が選ばれる。
【００４６】
なお、本発明の光透過性成形品は、例えば、２．５ｍｍの厚みの成形品において、光透過率が１０〜７０％程度の光透過性を有するものである。
【００４７】
本発明の光透過性成形品を得るために用いられる成形金型においては、金型のキャビティ表面に成形品に光源から入射した可視光線を乱反射させ、出射する光を拡散させるために従来の照明装置のカバーに設けられていたのと同様に、その光透過面の表面に凹凸形状や、砂地、岩目、幾何学模様等各種シボ加工等を施してもよいが、本発明のポリプロピレン系樹脂組成物を用いる場合には、前記加工を施さなくとも、比較的平滑な表面の金型により得られる成形品で、本発明のポリプロピレン系樹脂組成物に含有される無機フィラーにより可視光線を乱反射させ、出射する光を拡散させることができる。従って、照明装置等に用いられる光透過性のカバー等に用いられる金型製作コストを小さくすることが出来る。
【００４８】
また、その表面粗さは特に限定されないが、本発明のポリプロピレン系樹脂組成物を用いて得られる光透過性成形品は、その表面に従来の光透過性のカバー等のようにその光透過面の表面に凹凸形状や、砂地、岩目、幾何学模様等各種シボ加工等を必要としないために、光透過面の表面粗さ（Ｒａ）が１００μｍ未満、さらには、５０μｍ未満のような平滑な面においても充分に可視光線を乱反射させ、出射する光を拡散させることができ、照度を均一化することが出来る。
【００４９】
また、自動車室内ランプカバーのように本発明の光透過性成形品にスポットライト機能を付与する場合にはスポット部の肉厚をその周辺よりも薄くすることによりスポット照明機能を付与することが出来る。前記肉厚としてはスポット部が０．３〜１．５ｍｍ程度であり、その周辺部はスポット部の2倍程度の厚みであるのが好ましい。
【００５０】
本発明の光透過性成形品は各種照明器具部品に用いられる。具体的には、例えば、住宅照明器具用のカバー、本体、その他各種部品や、自動車室内灯部品、トランク・ドア等の照明器具のカバー、本体、その他各種部品、自動車メーター内の拡散板類、その他各種機械部品の表示装置のカバー等に好適に用いられる。とくに、本発明の光透過性成形品は前記光拡散性とともに耐熱性、耐薬品性、耐候性にも優れているために、紫外線、高温環境や自動車内部部品に用いられる場合に効果を発揮する。
【００５１】
なお、前記照明器具の光源は特に限定されず、水銀灯、白熱灯、蛍光灯、ＬＥＤ、ハロゲンランプ等、例えば、波長２５０〜１０００ｎｍ程度の光を発する光源が好適に用いられる。
【実施例】
【００５２】
以下本発明を実施例によって具体的に説明する。
【００５３】
なお、本実施例で用いた原材料を以下にまとめて示す。
【００５４】
ポリプロピレンＡ：グランドポリマー（株）製のポリプロピレン樹脂「Ｊ１０７Ｗ」
ポリプロピレンＢ：グランドポリマー（株）製のポリプロピレン樹脂「Ｊ７０７」
ポリカーボネート：三菱エンプラ（株）製の「Ｈ３０００」
ＰＭＭＡ樹脂：三菱レーヨン（株）製の「ＩＲＨ５０」
ＡＳ樹脂：テクノポリマー（株）製の「ＳＡＮ−Ｃ」
ＰＥＮ樹脂：帝人化成（株）製の「ＴＮ８０６５Ｓ」
硫酸バリウムA：平均粒径５μｍの硫酸バリウム（堺化学（株）製の「３００」）
硫酸バリウムB：平均粒径８μｍの硫酸バリウム
表面コート硫酸バリウム：表面をシリカ及びアルミナでコートされた平均粒径３μｍの硫酸バリウム（堺化学（株）製の「Ｂ−３４」）
硫化亜鉛：平均粒径２μｍの硫化亜鉛（サクトリス社製）
酸化亜鉛：平均粒径１μｍの超微粒子酸化亜鉛（堺化学（株）製）
酸化チタン：平均粒径２μｍの酸化チタン（石原産業（株）製の「Ｒ６８０」）
タルクフェノール系酸化防止剤：日本チバガイギー（株）製の「イルガノックス１０１０」
リン系酸化防止剤：旭電化（株）製の「ＰＥＰ−３６」
ヒンダートアミン系光安定剤：共同薬品（株）製の「バイオソープ０４」
ベンゾトリアゾール系紫外線吸収剤：日本チバガイギー（株）製の「チヌビン３２６」
【００５５】
（実施例１〜９及び比較例１〜１０）
表１及び表２に示す配合割合で各成分を配合し、ブレンダーで３０分間混合して均一化した後、シリンダー温度２２０℃に設定した二軸押出機で溶融混練し、冷却後ペレット化してポリプロピレン系樹脂組成物を得た。得られたポリプロピレン系樹脂組成物を用いて以下の評価を行なった。
（引張伸び試験）
ＡＳＴＭ  Ｄ６３８に準じて、厚み３ｍｍのダンベル試験片を射出成形により成形した。得られたダンベル試験片を引張試験機を用いて破断時の伸びを測定した。
（耐光引張伸び試験）
前記引張伸び試験と同様のダンベル試験片を１２０℃の雰囲気下で水銀灯により紫外線を３０日間照射した後、前記引張伸び試験と同様の方法で破断時の伸びを測定、算出した。
（耐光変色性試験）
厚み３ｍｍの５０ｍｍφの円板試験片を成形し、１２０℃の雰囲気下で水銀灯により紫外線を３０日間照射した後の変色を色差計で測定し、ΔＥを算出した。
（耐熱変色性試験）
厚み３ｍｍの５０ｍｍφの円板試験片を成形し、１２０℃の雰囲気下で３０日間放置した後の変色を色差計で測定し、ΔＥを算出した。
（耐光クラック発生時間）
厚み３ｍｍの５０ｍｍφの円板試験片を成形し、１２０℃の雰囲気下で水銀灯により紫外線を照射した場合のクラック発生までの時間を測定した。
【００５６】
（光拡散性試験）
得られた樹脂組成物を用いて厚み２ｍｍ、底面が６０×６０ｍｍ、高さ２０ｍｍの箱型の光透過性成形品である照明カバーを射出成形により成形した。なお、前記成形で用いた金型表面は平滑なものである。
【００５７】
次に、図1に示すように白色の天板に１Ａ電球を固定して前記成形品で覆い、電球を点灯したときの成形品垂直下の照度と天板に対して下方３０度の方向における照度を照度計により測定し垂直方向の照度を１００％とした場合に対する前記下方３０度方向の照度の割合（以下、下方３０度方向照度割合という）を測定した。
【００５８】
得られた結果を表１及び表２に示す。
【００５９】
【表１】
2006199914.tif 000003
【００６０】
【表２】
2006199914.tif 000004
【００６１】
（比較例１１〜２０）
表３に記載のそれぞれの樹脂を用いて、実施例１〜９及び比較例１〜１０と同様の形状であり、その内表面に深さ１００μｍのシボ加工を施した光透過性成形品、及びその表面に深さ５００μｍで４５度の山谷状の凹凸を施した光透過性成形品を成形した。なお、前記表面の形状は実施例１〜９及び比較例１〜１０で用いた金型と同様の金型のキャビティ−内に表面処理して得られたものである。
【００６２】
そして、実施例１〜９及び比較例１〜１０と同様にして照度の評価を行なった。結果を表３に示す。
【００６３】
【表３】
2006199914.tif 000005
【００６４】
表３から本発明の光透過性成形品を照明カバーとして用いた実施例６においては、表面に光を拡散させるための表面形状を設けない平滑な表面形状の成形品でも、下方３０度方向照度割合は６３％であった。
【００６５】
一方、従来照明装置のカバー等に用いられていた材料を成形してなる光透過性成形品では光を拡散させることを目的としてその内表面にシボ加工や山谷状の凹凸加工を施しても、下方３０度方向照度割合は１７〜３８％程度であった。
【００６６】
前記結果より、本発明の光透過性成形品の光拡散性が、従来の光透過性成形品に比べて格段に光拡散性が優れていることがわかる。
【図面の簡単な説明】
【００６７】
【図１】実施例で用いた光透過性成形品の形状を示す模式図である。
【符号の説明】
【００６８】
１    １Ａ電球
２    光透過性成形品
３    天板
【図１】
2006199914.tif 000006